(57)【要約】【課題】透明部材の熱変性領域やその周辺にひずみや割れが発生する原因となる、熱変性領域の周期的な構造の乱れを抑制し得るレーザー加工方法を提供する。【解決手段】超短パルスレーザー光を集光照射して透明部材の内部に熱変性領域を形成するレーザー加工方法である。超短パルスレーザー光は、ピーク強度が周期的に変化するパルス列Ｐ２から構成される。パルス列Ｐ２は、ピーク強度の変化の一周期Ｔｓ内に、ピーク強度が最大となる最大パルスＰｂ１と、ピーク強度が最小となる最小パルスＰｂ２と、最大パルスＰｂ１と最小パルスＰｂ２との間で、最大パルスＰｂ１側から最小パルスＰｂ２側に向かうに連れてピーク強度が漸次減少する複数のパルスからなる中間パルス群Ｐｂ３とを含む。【選択図】図５
2018065188.tif 000002
【特許請求の範囲】
【請求項１】
超短パルスレーザー光を集光照射し、透明部材の内部の集光領域に熱変性領域を形成するレーザー加工方法であって、
前記超短パルスレーザー光は、ピーク強度が周期的に変化するとともに、そのピーク強度の変化の一周期内に存在するパルス列が、ピーク強度が最大となる最大パルスと、ピーク強度が最小となる最小パルスと、前記最大パルスと前記最小パルスとの間で、前記最大パルス側から前記最小パルス側に向かうに連れてピーク強度が漸次減少する複数のパルスからなる中間パルス群とを含むことを特徴とするレーザー加工方法。
【請求項２】
前記最小パルスのピーク強度が、前記最大パルスのピーク強度の２５％以上であることを特徴とする請求項１に記載のレーザー加工方法。
【請求項３】
前記超短パルスレーザー光が、１ｋＨｚ〜５０ｋＨｚの周波数で強度変調されていることを特徴とする請求項１又は２に記載のレーザー加工方法。
【請求項４】
前記超短パルスレーザー光の繰り返し周波数が、１００ｋＨｚ〜１ＭＨｚであることを特徴とする請求項１〜３のいずれか１項に記載のレーザー加工方法。
【請求項５】
前記熱変性領域を前記透明部材の切断予定線に沿って線状に形成し、前記透明部材を前記熱変性領域に引張応力を作用させて割断することを特徴とする請求項１〜４のいずれか１項に記載のレーザー加工方法。
【請求項６】
前記透明部材が第一部材と第二部材とを含む積層体であり、前記熱変性領域を前記第一部材と前記第二部材の界面に形成し、前記第一部材と前記第二部材とを接合することを特徴とする請求項１〜５のいずれか１項に記載のレーザー加工方法。
【請求項７】
前記透明部材がガラスであることを特徴とする請求項１〜６のいずれか１項に記載のレーザー加工方法。
【発明の詳細な説明】
【技術分野】
【０００１】
本発明は、レーザー加工方法に関する。
【背景技術】
【０００２】
近年、レーザー加工方法の一つとして、パルス幅が極めて小さい超短パルスレーザー光を集光照射することにより、非線形光吸収（多光子吸収）現象を生じさせ、ガラスなどの透明部材の内部に熱変性領域を形成する方法が研究開発されている（例えば、特許文献１を参照）。
【０００３】
非線形光吸収を用いたレーザー加工方法は、超短パルスレーザー光の集光領域のみを局所的に溶融して熱変性領域を形成できるという利点があり、例えば二つの透明部材を接合する場合などに利用されている。
【先行技術文献】
【特許文献】
【０００４】
【特許文献１】特開２０１５−９８０４２号公報
【発明の概要】
【発明が解決しようとする課題】
【０００５】
ところで、非線形光吸収を用いたレーザー加工方法では、一定のピーク強度を有する超短パルスレーザー光を高繰り返しで透明部材に集光照射する。
【０００６】
しかしながら、このような態様で超短パルスレーザー光を集光照射すると、熱変性領域の構造が周期的に乱れる事態が生じやすい。この熱変性領域の周期的な構造の乱れは、熱変性領域やその周辺にひずみや割れを発生させる原因となる。
【０００７】
ここで、熱変性領域の周期的な構造の乱れは、次のような理由で生じるものと考えられている。まず、超短パルスレーザー光の集光照射によって集光領域の温度が上昇し、集光領域における光吸収率も上昇する。この際、一定のピーク強度の超短パルスレーザー光が繰り返し照射されるので、集光領域の温度が過度に上昇しやすい。集光領域の温度が過度に上昇すると、集光領域における光吸収率が透明部材の熱変性によって急激に低下する。光吸収率が急激に低下すると、集光領域の過度な温度上昇が一時的に緩和される。そうすると、集光領域の温度が再び上昇し始め、これに併せて集光領域における光吸収率も再び上昇し始める。以後、同様の態様で集光領域における光吸収率が大きな上下動を周期的に繰り返す。そして、このような集光領域における光吸収率の大きな周期的変動に起因し、熱変性領域に周期的な構造の乱れが生じる。
【０００８】
本発明は、透明部材の熱変性領域やその周辺にひずみや割れが発生する原因となる、熱変性領域の周期的な構造の乱れを抑制し得るレーザー加工方法を提供することを技術的課題とする。
【課題を解決するための手段】
【０００９】
上記の課題を解決するために創案された本発明は、超短パルスレーザー光を集光照射し、透明部材の内部の集光領域に熱変性領域を形成するレーザー加工方法であって、超短パルスレーザー光は、ピーク強度が周期的に変化するとともに、そのピーク強度の変化の一周期内に存在するパルス列が、ピーク強度が最大となる最大パルスと、ピーク強度が最小となる最小パルスと、最大パルスと最小パルスとの間で、最大パルス側から最小パルス側に向かうに連れてピーク強度が漸次減少する複数のパルスからなる中間パルス群とを含むことを特徴とする。このような構成によれば、超短パルスレーザー光がそのピーク強度を周期的に増減しながら透明部材に集光照射される。このピーク強度の周期的な増減によって、集光領域の温度が過度に上昇する前にピーク強度自体が低下するため、集光領域の過度な温度上昇やこれに伴う光吸収率の低下を防止することができる。したがって、集光領域に形成される熱変性領域の周期的な構造の乱れを抑制することができ、熱変性領域やその周辺にひずみや割れが生じにくくなる。
【００１０】
上記の構成において、最小パルスのピーク強度が、最大パルスのピーク強度の２５％以上であることが好ましい。このようにすれば、集光領域の温度が下がりすぎるのを防止でき、加工効率がよくなる。
【００１１】
上記の構成において、超短パルスレーザー光が、１ｋＨｚ〜５０ｋＨｚの周波数で強度変調されていることが好ましい。このようにすれば、超短パルスレーザー光のピーク強度の変化の周期が、超短パルスレーザー光のピーク強度を一定にして照射した場合に透明部材に生じ得る光吸収率の変動周期と同程度になる場合がある。この場合、光吸収率の周期的な変動をより確実に抑制することが可能となる。
【００１２】
上記の構成において、超短パルスレーザー光の繰り返し周波数は、１００ｋＨｚ〜１ＭＨｚであることが好ましい。このような高繰り返し周波数であれば、隣接するパルスの間隔が狭くなるので、ピーク強度をほぼ連続的に滑らかに変化させることができる。したがって、集光領域の温度をより緻密に制御できる。
【００１３】
上記の構成において、熱変性領域を透明部材の切断予定線に沿って線状に形成し、透明部材を熱変性領域に引張応力を作用させて割断してもよい。
【００１４】
上記の構成において、透明部材が第一部材と第二部材とを含む積層体であり、熱変性領域を第一部材と第二部材の界面に形成し、第一部材と第二部材とを接合してもよい。
【００１５】
上記の構成において、透明部材がガラスであることが好ましい。
【発明の効果】
【００１６】
以上のような本発明によれば、透明部材の熱変性領域やその周辺にひずみや割れが発生する原因となる、熱変性領域の周期的な構造の乱れを抑制することができる。
【図面の簡単な説明】
【００１７】
【図１】本発明の一実施形態に係るレーザー加工方法に用いられるレーザー加工装置の概略構成図である。
【図２】本実施形態の比較例の超短パルスレーザー光の時間変化を示す概念図である。
【図３】本実施形態の比較例の集光領域における光吸収率の時間変化を示す概念図である。
【図４】本実施形態の比較例のレーザー加工結果の一例を示す写真であって、（ａ）はソーダライムガラスのレーザー加工結果、（ｂ）無アルカリガラスのレーザー加工結果をそれぞれ示す。
【図５】本実施形態の超短パルスレーザー光の時間変化を示す概念図である。
【図６】本実施形態の集光領域における光吸収率の時間変化を示す概念図である。
【図７】本実施形態のレーザー加工結果の一例を示す写真であって、（ａ）はソーダライムガラスのレーザー加工結果、（ｂ）無アルカリガラスのレーザー加工結果をそれぞれ示す。
【図８】本実施形態の超短パルスレーザー光の変形例を示す概念図である。
【図９】本実施形態に係るレーザー加工方法の変形例に用いられるレーザー加工装置の概略構成図である。
【発明を実施するための形態】
【００１８】
以下、本発明に係るレーザー加工方法の一実施形態を図面を参照しながら説明する。
【００１９】
図１に示すように、本実施形態のレーザー加工方法には、レーザー加工装置１が用いられる。レーザー加工装置１は、超短パルスレーザー光Ｌ１を高繰り返し出力するレーザー光源２と、レーザー光源２から出力された超短パルスレーザー光Ｌ１を強度変調する強度変調器としての音響光学素子３と、強度変調された超短パルスレーザー光Ｌ２を集光するためのレンズ４とを備えている。
【００２０】
レーザー光源２は、一定のピーク強度を有する超短パルスレーザー光Ｌ１を繰り返し出力する。超短パルスレーザー光Ｌ１は、ピーク強度が一定の複数のパルスＰａを含むパルス列Ｐ１から構成される。この実施形態では、超短パルスレーザー光Ｌ１は、１×１０−９秒以下のパルス幅を有するものを意味する。超短パルスレーザー光Ｌ１のパルス幅は、フェムト秒（１０−１５秒）オーダーからピコ秒（１０−１２秒）オーダー（例えば、１０ピコ秒）であることが好ましい。超短パルスレーザー光Ｌ１の繰り返し周波数は、１００ｋＨｚ〜１ＭＨｚであることが好ましく、５００ｋＨｚ〜１ＭＨｚであることがより好ましい。
【００２１】
音響光学素子３は、発振器５から出力された信号に基づいて超短パルスレーザー光Ｌ１を強度変調し、超短パルスレーザー光Ｌ２を出力する。強度変調された超短パルスレーザー光Ｌ２は、ピーク強度が周期的に変化する複数のパルスＰｂを含むパルス列Ｐ２から構成される。この実施形態では、発振器５から出力される変調信号は、所定の周波数を有する正弦波信号である。この場合、超短パルスレーザー光Ｌ１は正弦波信号の周波数で強度変調される。超短パルスレーザー光Ｌ１を強度変調する変調信号の周波数（変調周波数）は、１ｋＨｚ〜５０ｋＨｚであることが好ましい。超短パルスレーザー光Ｌ２の繰り返し周波数は、強度変調前の超短パルスレーザー光Ｌ１と同じである。なお、強度変調器は音響光学素子３に限定されない。例えば、電気光学効果、磁気光学効果、熱光学効果、非線型光学効果などを用いて、レーザー光源２から出力される超短パルスレーザー光を強度変調してもよいし、レーザー光源２に変調信号を直接入力してレーザー光源２から強度変調された超短パルスレーザー光を出力するようにしてもよい。
【００２２】
レンズ４は、強度変調された超短パルスレーザー光Ｌ２を集光し、透明部材としてのガラス板Ｇの内部に集光領域ＣＡを形成する。ここで、透明部材は、使用する超短パルスレーザー光Ｌ２を透過する部材を意味する。この実施形態では、ガラス板Ｇの厚み方向で対向する第一主面Ｇａ及び第二主面Ｇｂのうち、第一主面Ｇａ側から超短パルスレーザー光Ｌ２が入射する。なお、超短パルスレーザー光Ｌ２の入射面は特に限定されない。
【００２３】
上記の構成を備えたレーザー加工装置１を用いてレーザー加工方法を実施すれば、ガラス板Ｇ内部の集光領域ＣＡにおいて非線形光吸収現象が生じ、集光領域ＣＡが局所的に溶融する。そのため、集光領域ＣＡをＸ方向に走査すると、集光領域ＣＡに対応する位置でガラス板Ｇの内部に熱変性領域ＨＡが線状に形成される。この実施形態では、熱変性領域ＨＡをガラス板Ｇの切断予定線に沿って形成する。その後、熱変性領域ＨＡに引張応力を作用させるために、熱変性領域ＨＡを加熱冷却して熱応力を生じさせたり、熱変性領域ＨＡを中心として曲げ応力を生じさせたりするなどし、ガラス板Ｇを熱変性領域ＨＡに沿って割断する。
【００２４】
集光領域ＣＡにおけるスポット径は、０．５〜２μｍであることが好ましい。また、熱変性領域ＨＡ（又は集光領域ＣＡ）の第一主面Ｇａからの深さＤは、２０μｍ以上であることが好ましい。
【００２５】
上記のように熱変性領域を形成する際に、図２に示すように、ピーク強度が一定の超短パルスレーザー光を高繰り返しでガラス板に集光照射すると、集光領域の過度な温度上昇を原因の一つとして、図３に示すように、ガラス板の集光領域における光吸収率の時間変化が非常に大きくなるという問題がある。詳細には、光吸収率が所定時間に亘って増加し続けた後、急激に零まで減少するという光吸収率の大きな上下動を周期的に繰り返す。その結果、例えば、図４（ａ）に示すように、ガラス板がソーダライムガラスの場合に、熱変性領域ＨＡｘの周辺にひび割れが生じるという問題が確認された。また、例えば、図４（ｂ）に示すように、ガラス板が無アルカリガラスの場合には、熱変性領域ＨＡｘに直径１０μｍ程度のドット状の構造の乱れが周期的に生じ、熱変性領域ＨＡｘが緻密な線状にならないという問題が確認された。
【００２６】
そこで、図５に示すように、本実施形態では、強度変調された超短パルスレーザー光Ｌ２を高繰り返しでガラス板Ｇに集光照射している。詳細には、超短パルスレーザー光Ｌ２を構成するパルス列Ｐ２は、ピーク強度の変化の周期（変調信号の周期）Ｔｓ内に、ピーク強度が最大となる最大パルスＰｂ１と、ピーク強度が最小となる最小パルスＰｂ２と、最大パルスＰｂ１と最小パルスＰｂ２との間で、最大パルスＰｂ１側から最小パルスＰｂ２側に向かうに連れてピーク強度が漸次減少する複数のパルスからなる中間パルス群Ｐｂ３とを含む。
【００２７】
この実施形態では、最大パルスＰｂ１は、一周期Ｔｓ内の先頭と後尾に存在し、最小パルスＰｂ２は、先頭及び後尾の最大パルスＰｂ１間の中央（半周期に相当）に存在する。中間パルス群Ｐｂ３は、先頭の最大パルスＰｂ１と最小パルスＰｂ２との間、および最小パルスＰｂ２と後尾の最大パルスＰｂ１との間にそれぞれ存在する。
【００２８】
ピーク強度の変化の周期Ｔｓは、ガラス板Ｇの熱拡散率に応じて適宜調整できる。例えば、ガラス板Ｇの熱拡散率が大きい場合には周期Ｔｓを小さくし、ガラス板Ｇの熱拡散率が小さい場合には周期Ｔｓを大きくする。周期Ｔｓを調整する場合は、変調信号の周波数（変調周波数）を変更する。変調信号の周波数を１ｋＨｚ〜５０ｋＨｚの範囲で変更する場合、周期Ｔｓは０．０２ｍｓ〜１ｍｓの範囲で調整される。
【００２９】
最小パルスＰｂ２のピーク強度は、最大パルスＰｂ１のピーク強度の２５％以上であることが好ましく、５０％以上であることがより好ましい。また、最小パルスＰｂ２のピーク強度は、最大パルスＰｂ１のピーク強度の８０％以下であることが好ましく、６０％以下であることがより好ましい。
【００３０】
以上のようなレーザー加工方法によれば、ピーク強度が周期的に増減する超短パルスレーザー光Ｌ２がガラス板Ｇに集光照射される。このピーク強度の周期的な増減によって、集光領域ＣＡの温度が過度に上昇する前にピーク強度自体が低下するため、集光領域ＣＡの過度な温度上昇を防止することができる。その結果、図６に示すように、集光領域ＣＡにおける光吸収率の時間変化が非常に小さくなり、光吸収率をほぼ一定に保つことができる。したがって、例えば、図７（ａ）に示すように、ガラス板Ｇがソーダライムガラスの場合や、図７（ｂ）に示すように、ガラス板Ｇが無アルカリガラスの場合であっても、熱変性領域ＨＡに周期的な構造の乱れが生じるのを抑制することができる。その結果、熱変性領域ＨＡが緻密な線状になり、また熱変性領域ＨＡやその周辺にひずみや割れも生じにくくなる。
【００３１】
また副次的効果ではあるが、超短パルスレーザー光Ｌ２のピーク強度を周期的に増減しながら集光照射することで、ピーク強度を一定に維持しながら集光照射する場合よりも、レーザー光源２の総出力パワーを上げることができる。これにより、ガラス板Ｇの集光領域ＣＡにおける溶融量を増やすことができるので、熱変性領域ＨＡの幅を大きくできるという利点もある。なお、ピーク強度を一定に維持しながら集光照射する場合に、レーザー光源の総出力パワーを同程度まで上げると、ガラス板に割れが生じる。
【００３２】
ここで、比較例である図４（ａ）のソーダライムガラスのレーザー加工条件は、（１）光源：ＬＤ励起Ｎｄ：ＹＡＧピコ秒パルスレーザー、（２）波長：１０６４ｎｍ、（３）繰り返し周波数：５００ｋＨｚ、（４）平均出力：６Ｗ、（５）パルス幅：０．０２８ｎｓ、（６）スポット径：１μｍ、（７）スキャン速度:１０ｍｍ／ｓである。また、比較例である図４（ｂ）の無アルカリガラスのレーザー加工条件は、（１）光源：ＬＤ励起Ｎｄ：ＹＡＧピコ秒パルスレーザー、（２）波長：１０６４ｎｍ、（３）繰り返し周波数：５００ｋＨｚ、（４）平均出力：８Ｗ、（５）パルス幅：０．０２８ｎｓ、（６）スポット径：１μｍ、（７）スキャン速度:１０ｍｍ／ｓである。
【００３３】
一方、実施例である図７（ａ）のソーダライムガラスのレーザー加工条件は、（１）光源：ＬＤ励起Ｎｄ：ＹＡＧピコ秒パルスレーザー、（２）波長：１０６４ｎｍ、（３）繰り返し周波数：５００ｋＨｚ、（４）変調周波数：２ｋＨｚ、（５）平均出力（最大出力，最小出力）：６Ｗ（８Ｗ，４Ｗ）、（６）パルス幅：０．０２８ｎｓ、（７）スポット径：１μｍ、（８）スキャン速度:１０ｍｍ／ｓである。また、実施例である図７（ｂ）の無アルカリガラスのレーザー加工条件は、（１）光源：ＬＤ励起Ｎｄ：ＹＡＧピコ秒パルスレーザー、（２）波長：１０６４ｎｍ、（３）繰り返し周波数：５００ｋＨｚ、（４）変調周波数：１ｋＨｚ、（５）平均出力（最大出力，最小出力）：１２Ｗ（１６Ｗ，８Ｗ）、（６）パルス幅：０．０２８ｎｓ、（７）スポット径：１μｍ、（８）スキャン速度:１０ｍｍ／ｓである。
【００３４】
なお、本発明は、上記実施形態の構成に限定されるものではなく、上記した作用効果に限定されるものでもない。本発明は、本発明の要旨を逸脱しない範囲で種々の変更が可能である。
【００３５】
上記の実施形態では、図５に示すように、正弦波信号を変調信号として強度変調された超短パルスレーザー光Ｌ２を得る場合を説明したが、変調信号はこれに限定されない。例えば、図８に示すように、のこぎり波信号を変調信号として強度変調された超短パルスレーザー光Ｌ２を得るようにもよい。この場合、超短パルスレーザー光Ｌ２を構成するパルス列Ｐ２は、例えば、変調信号の一周期Ｔｓ内の先頭及び後尾に最大パルスＰｂ１を有し、後尾の最大パルスＰｂ１の一つ前又はその近傍に最小パルスＰｂ２を有する。中間パルス群Ｐｂ３は、先頭の最大パルスＰｂ１と最小パルスＰｂ２との間にのみ設けられる。
【００３６】
また、上記の実施形態では、レーザー加工として割断起点となる熱変性領域ＨＡをガラス板Ｇの内部に形成する場合を説明したが、レーザー加工はこれに限定されない。例えば、レーザー加工には、接合、成形、転写などが含まれる。接合の場合を例にとって説明すると、図９に示すように、まず、透明部材として第一ガラス板Ｇ１と第二ガラス板Ｇ２を積層したものを用意する。次に、強度変調された超短パルスレーザー光Ｌ２の集光領域ＣＡを第一及び第二ガラス板Ｇ１，Ｇ２の界面Ｇｓに設定する。これにより、界面Ｇｓを含む部分に熱変性領域ＨＡを形成し、第一及び第二ガラス板Ｇ１，Ｇ２を互いに接合する。
【００３７】
さらに、上記の実施形態では、透明部材としてガラスを例示したが、これに限定されない。透明部材は、例えば、サファイアや水晶などの単結晶、透光性セラミックス、アクリルなどの樹脂であってもよい。
【符号の説明】
【００３８】
１      レーザー加工装置
２      レーザー光源
３      音響光学素子
４      レンズ
５      発振器
Ｇ      ガラス板
ＣＡ    集光領域
ＨＡ    熱変性領域
Ｌ１    超短パルスレーザー光（強度変調前）
Ｌ２    超短パルスレーザー光（強度変調後）
Ｐ１    パルス列（強度変調前）Ｐ２    パルス列（強度変調後）
Ｐｂ１  最大パルス
Ｐｂ２  最小パルス
Ｐｂ３  中間パルス群
【図１】
2018065188.tif 000003
【図２】
2018065188.tif 000004
【図３】
2018065188.tif 000005
【図４】
2018065188.tif 000006
【図５】
2018065188.tif 000007
【図６】
2018065188.tif 000008
【図７】
2018065188.tif 000009
【図８】
2018065188.tif 000010
【図９】
2018065188.tif 000011